Brevet FR2906859A1 — publié le 20080411

La présente invention se rapporte à une garniture de friction, en particulier pour embrayages ou freins de véhicules automobiles. De telles garnitures sont usuellement composées de fibres, de liants et de charges. Elles sont en général fabriquées en forme de couronnes à section rectangulaire ou de fragments de telles couronnes. Une garniture de frottement comprend une face de frottement destinée à entrer en contact avec une autre pièce et une face d'appui permettant de fixer la garniture à un support, notamment à un disque d'embrayage. De manière usuelle, de telles garnitures sont fabriquées en mélangeant les composants puis en effectuant une cuisson qui correspond la plupart du temps soit à une étape de pressage à chaud soit à une étape d'injection. Les pièces obtenues sont ensuite usinées, en général par rectification des deux faces, pour obtenir une pièce à faces parallèles. Dans certaines conditions de fonctionnement d'un véhicule, on constate que de telles garnitures peuvent conduire à des comportements non souhaités, tel notamment un broutement (phénomène de saccades ou d'à-coups), par exemple à froid. Un tel broutement peut se constater par exemple lors des premiers kilomètres quand le véhicule est démarré après avoir passé une nuit au froid. Afin de remédier à cet inconvénient, une garniture de friction et son procédé de réalisation ont été divulgués dans la demande FR 2 742 503. Selon le procédé décrit, une garniture de friction, en particulier pour embrayages à friction ou pour freins, se compose de fibres, de liants et de charges et est obtenue par mélange de ces 2906859 2 matières puis par la séquence suivante d'étapes de traitement : - une étape de formage, également appelée étape de cuisson , telle que par exemple un pressage à chaud ou 5 un moulage à injection, - une étape de réticulation (également appelée post-cuisson , post-réticulation ou bien post-polymérisation ), par exemple un processus de durcissement, 10 - une étape de traitement de surface telle qu'un processus de meulage au moins de la surface de friction de la garniture, - une étape de réticulation (soit une deuxième étape de post-réticulation ) telle qu'un processus de 15 durcissement. On constate qu'un tel procédé, bien qu'avantageux en terme de propriété des garnitures obtenues et notamment au regard du broutement à froid, rajoute au moins une étape de post-réticulation par rapport à un procédé usuel de 20 fabrication de garniture. Il en résulte un allongement des temps de cycle et un surcoût significatif. Cet allongement est important car l'étape de post-réticulation est en général la plus longue du procédé 25 et atteint usuellement plusieurs heures. Le but de la présente invention est de remédier aux inconvénients ci-dessus et de proposer un procédé moins complexe et plus économique. Ce but est atteint par un procédé de fabrication 30 d'une garniture de friction comprenant une face de frottement et une face d'appui, en particulier pour embrayages ou pour freins, comprenant les étapes successives suivantes . 2906859 3 a) mélange de fibres, de liants et de charges, b) formage du mélange à une température TF de manière à ce que les liants ne soient pas totalement polymérisés, suivie sans modification significative de la 5 structure du liant par : c) enlèvement de matière sur au moins la face de frottement, d) traitement de post-réticulation des liants. Grâce à ce procédé, on obtient des garnitures où 10 les problèmes de broutement à froid sont très significativement diminués avec des temps de cycles inférieurs à ceux du procédé divulgué de FR 2 742 503. En effet, les inventeurs ont constaté de manière surprenante qu'en déplaçant l'étape de traitement de 15 surface avant l'étape de post-réticulation, on pouvait s'affranchir d'une des deux étapes de réticulation divulguée par FR 2 742 503. Selon l'invention, l'étape de formage b) est directement suivie, sans modification significative de la 20 structure des liants, par une étape d'enlèvement de matière c), à la différence du procédé divulgué par FR 2 742 503 où l'étape d'enlèvement de matière suit une étape de réticulation qui modifie profondément la structure du liant après l'étape de formage. 25 Selon un mode de réalisation de l'invention, l'étape d'enlèvement de matière c) suit sans étape intermédiaire l'étape b). Selon un autre mode de réalisation, le produit intermédiaire issu de l'étape b) est stocké transitoirement avant la mise en oeuvre de 30 l'étape c). Dans le cadre de l'invention, on entend par un formage à une température TF choisie de manière à ce que les liants ne soient pas totalement polymérisés , une 2906859 4 étape de formage après laquelle une partie significative des liants a réticulé, mais où un traitement ultérieur peut conduire encore à un réarrangement de la structure des liants notamment par post-réticulation, diffusion ou tout 5 autre mécanisme. Un tel réarrangement est notamment identifiable par observation au microscope électronique à balayage (MEB), par mesure par chromatographie phase gaz (CPG)ou calorimétrie différentielle à balayage (DSC) de la surface et du coeur de la garniture ou toute autre technique 10 connue de l'homme du métier. L'homme du métier est ainsi en mesure d'identifier de manière simple les conditions d'un cycle de formage après lequel les liants ne sont pas totalement polymérisés. Le paramètre principal d'un tel cycle est la température TF, mais des paramètres comme le 15 temps du cycle de formage, la pression appliquée, d'éventuels dégazages au cours de l'étape de formage peuvent jouer également un rôle. Le traitement de postréticulation de l'étape d) conduit à un réarrangement significatif de la structure du liant, observable par les 20 techniques mentionnées ci-dessus. Les inventeurs ont pu constater que la structure du matériau est sensiblement identique quand on produit une garniture avec l'un ou l'autre de ces procédés ; On constate dans les deux cas la formation d'une 25 couche en surface granuleuse qui prend l'aspect d'une croûte. Les grains formés ont typiquement une taille de 5 à 20 pm et peuvent coalescer entre eux. La croûte peut ne pas recouvrir la totalité de la surface de la garniture. Une telle structure s'observe aisément au Microscope 30 Electronique à Balayage (MEB). En général une telle couche atteint entre 50 et 100 pm d'épaisseur. Les inventeurs ont été particulièrement surpris de constater que les garnitures obtenues avec le procédé 2906859 5 selon l'invention conservaient leur planéité après le cycle de post-réticulation, alors qu'il était communément admis qu'un cycle de post-réticulation, suivi d'un traitement de surface puis d'un second cycle de post-réticulation, 5 étaient nécessaires pour obtenir une garniture de bonne qualité, notamment plane, et présentant un comportement au broutement à froid favorable. Selon des modes de réalisation de l'invention, pris séparément ou en combinaison : 10 - l'étape a) comprend l'imprégnation de fils de fibres continues dans un ciment comprenant les liants mis en solution et les charges, suivie de la réalisation d'une préforme, et où l'étape b) comprend un pressage à chaud. Un tel fil comprend en général des fibres de verre texturées. 15 Il peut également comprendre des fils métalliques, notamment des fils de cuivre et/ou de laiton, ainsi que des fibres organiques, par exemple des fibres de polyacrylonitrile ou dérivés et/ou d'aramide. L'imprégnation se fait en général par trempage du fil dans 20 le ciment, de manière connue en soi. En général, le fil préimprégné est disposé sous forme de lobes sur un support avant l'étape de pressage à chaud, par exemple selon l'enseignement du document WO 2005/040633 ; - le liant est mis en solution avec un solvant 25 aqueux. Un tel procédé ressort par exemple de l'enseignement de la demande WO 00/063577 ; - le liant est mis en solution avec un solvant organique, notamment le trichloréthylène ; - l'étape b) et optionnellement l'étape a) est 30 (sont) réalisée(s) au cours d'un processus d'injection où les fibres sont des fibres discontinues. Un tel procédé ressort par exemple de l'enseignement de la demande WO 02/075175 ou de la demande WO 03/074899 ; 2906859 6 - les liants comprennent une ou un mélange de résine(s) choisie(s) parmi la liste époxy, polyester, mélamine, polysiloxane, phénolique, polyamide-imide, polyimide, polybenzimidazole, silicone ; - le formage de l'étape b) s'effectue à une température TF comprise entre 150 et 250 C, de préférence entre 180 et 220 C ; - on enlève de la matière également sur la face d'appui au cours de l'étape c) ; - l'étape c) d'enlèvement de matière comprend une étape de rectification ; pendant l'étape c) on enlève entre 0,3 et 1 mm d'épaisseur de matière sur l'ensemble de la face traitée ; le traitement de post-réticulation est un 15 traitement thermique à une température TT supérieure à la température TF de l'étape b) ; la différence de température entre la température TT et TF est d'au moins 30 C, de préférence de l'ordre de 50 C ; - la température TT est comprise entre 200 et 300 C, de préférence entre 220 et 280 C ; - le traitement de post-réticulation est un traitement par irradiation, par exemple aux Ultra Violets (UV), aux infrarouges (IR) ou à la lumière visible. Une opération de rectification de la face d'appui peut être faite en fin de cycle, après l'étape d), par exemple si les tolérances sur le parallélisme des deux faces sont très sévères. Afin d'illustrer l'invention de manière non 30 limitative, les exemples suivants sont décrits : Des garnitures d'embrayage de 200 mm de diamètre externe, 137 mm de diamètre interne et 3,2 mm d'épaisseur ont été réalisées à partir des constituants de la référence 5 10 20 25 2906859 7 commerciale F810 de VALEO MATERIAUX DE FRICTION où l'étape de mélange de fibres de liants et de charges s'effectue selon l'enseignement de la demande de brevet WO 00/63577. Après imprégnation par le ciment aqueux, les fils 5 sont lobés sur un support et disposés dans un moule pour constituer une préforme. L'étape de formage du mélange est effectuée par pressage à chaud de la préforme pendant 4 minutes à 200 C. Au cours de cette étape, on applique des cycles de haute et 10 de basse pressions alternant avec des dégazages. La garniture EX1 est ensuite surfacée pour obtenir des faces parallèles et ses propriétés sont mesurées. La garniture, EX2, a subi un traitement du type 15 décrit dans FR 2 742 503, comprenant deux cycles de postréticulation de plusieurs heures entre 240 et 260 C, séparés par une opération de surfaçage par rectification où 0,3 mm d'épaisseur a été enlevé sur chacune des faces. La garniture, EX3, a subi un traitement suivant 20 l'invention, où un surfaçage par rectification identique à celui de l'EX2 a été effectué après l'étape de formage et suivi d'un cycle de post-réticulation de plusieurs heures entre 240 et 260 C. Dans ces exemples, le cycle de post-réticulation 25 est effectué par passage dans un four tunnel où les garnitures circulent par piles. Une dizaine d'essais a été fait pour chaque type de garniture. On constate que toutes les garnitures ainsi 30 obtenues présentent des faces planes et parallèles. Des essais de broutement ont été réalisés pour chaque type de garniture suivant une procédure d'essai nommée Global Judder test au cours de laquelle on 2906859 8 mesure le coefficient d'amortissement au cours d'un essai vibratoire pour différentes plages de température, notamment entre 40 et 60 C, entre 80 et 140 C, entre 150 et 250 C. 5 Les résultats d'essais sont reportés dans le tableau suivant, où figurent la valeur moyenne (sur 7 essais) et la valeur maximale du coefficient d'amortissement pour trois plages de température et pour les trois exemples de garniture. Plage de Valeur EX1 EX2 EX3 température 40 - 60 C moyenne - 0,01 - 0,07 - 0,05 maximale 0,17 0,10 0,01 80 - 140 C moyenne 0,04 - 0,08 - 0,09 maximale 0,13 0,13 0,06 150 - 250 C moyenne 0,12 0,11 0,20 maximale 0,36 0,25 0,36 10 Des essais de validation du Global Judder Test ont permis de démontrer que plus le coefficient d'amortissement est bas dans la plage 40 à 60 C, meilleur est le comportement au démarrage à froid, et plus on évite 15 les comportements de broutement à froid. On constate ainsi une très importante amélioration d'une garniture de type EX2 comparée à une garniture de type EX1. Une garniture selon l'invention, du type EX3, a encore un comportement amélioré par rapport à 20 une garniture du type EX2. Des essais sur véhicule ont permis de confirmer que les garnitures obtenues avec le procédé selon l'invention ont un comportement particulièrement avantageux au regard des risques de broutement à froid. 25 L'invention ne se limite pas à ces types de réalisation et doit être interprétée de façon non 2906859 9 limitative, et englobant tout mode de réalisation équivalent. 5 REVENDICATIONS 1. Procédé de fabrication d'une garniture de friction comprenant une face de frottement et une face d'appui, en particulier pour embrayages ou pour freins, comprenant les étapes successives suivantes : a) mélange de fibres, de liants et de charges, b) formage du mélange à une température TF de manière à ce que les liants ne soient pas totalement polymérisés, suivie sans modification significative de la structure du liant par : c) enlèvement de matière sur au moins la face de frottement, d) traitement de post-réticulation des liants. 2. Procédé selon la revendication précédente caractérisé en ce que l'étape a) comprend l'imprégnation de fils de fibres continues dans un ciment comprenant les liants mis en solution et les charges, suivie de la réalisation d'une préforme, et que l'étape b) comprend un pressage à chaud. 3. Procédé selon la revendication 2 caractérisée en ce que le liant est mis en solution avec un solvant aqueux. 4. Procédé selon la revendication 2 caractérisé en ce que le liant est mis en solution avec un solvant organique, notamment le trichloréthylène. 5. Procédé selon la revendication 1 caractérisé en ce que l'étape b) et optionnellement l'étape a) est (sont) réalisée(s) au cours d'un processus d'injection où les fibres sont des fibres discontinues. 6. Procédé selon la revendication 5 caractérisé en ce que les liants comprennent une ou un mélange de résine(s) choisie(s) parmi la liste époxy, polyester, 2906859 11 mélamine, polysiloxane, phénolique, polyamide-imide, polyimide, polybenzimidazole, silicone. 7. Procédé selon l'une quelconque des revendications précédentes caractérisé en ce que le formage 5 de l'étape b) s'effectue à une température TF comprise entre 150 et 250 C, de préférence entre 180 et 220 C. 8. Procédé selon l'une quelconque des revendications précédentes caractérisé en ce qu'on enlève de la matière également sur la face d'appui, au cours de 10 l'étape c). 9. Procédé selon l'une quelconque des revendications précédentes caractérisé en ce que l'étape c) d'enlèvement de matière comprend une étape de rectification. 15 10. Procédé selon l'une quelconque des revendications précédentes caractérisé en ce que pendant l'étape c) on enlève entre 0,3 et 1 mm d'épaisseur de matière sur l'ensemble de la face traitée. 11. Procédé selon l'une quelconque des 20 revendications précédentes caractérisé en ce que le traitement de post-réticulation est un traitement thermique à une température TT supérieure à la température TF de l'étape b). 12. Procédé selon la revendication précédente 25 caractérisé en ce que la différence de température entre la température TT et TF est d'au moins 30 C, de préférence de l'ordre de 50 C. 13. Procédé selon la revendication 11 ou la revendication 12 caractérisé en ce que la température TT 30 est comprise entre 200 et 300 C, de préférence entre 220 et 280 C. 14. Procédé selon l'une quelconque des revendications 1 à 10, caractérisé en ce que le traitement 2906859 12 de post-réticulation est un traitement par irradiation, par exemple aux Ultra Violets (UV), aux infrarouges (IR) ou à la lumière visible.